【手続補正書】
【提出日】平成16年12月10日(2004.12.10)
【手続補正１】
【補正対象書類名】明細書
【補正対象項目名】０００８
【補正方法】変更
【補正の内容】
【０００８】
原料熱可塑性樹脂（ａ）
原料となる熱可塑性樹脂（ａ）は、透湿度が３００ｇ／ｍ2・２４ｈｒ以上の物性を発現するものであれば特に限定するものではない。例えば、本発明に使用する熱可塑性樹脂としては、ポリエチレン、ポリプロピレン、ポリー４メチルペンテン等のポリオレフィン系樹脂、ポリエチレンテレフタレートやポリブチレンテレフタレート等のポリエステル系樹脂、ポリアクリル酸メチル等のポリアクリル酸系樹脂、ポリ塩化ビニル系樹脂、ポリ塩化ビニリデン系樹脂、フッ素系樹脂、ポリエーテル系樹脂、ポリアミド系樹脂、ポリウレタン系樹脂、ポリブタジエン等に代表されるジエン系樹脂等が挙げられる。
【手続補正２】
【補正対象書類名】明細書
【補正対象項目名】００１３
【補正方法】変更
【補正の内容】
【００１３】
遮光性顔料(ｃ)
本発明において最も大きな特徴とするところは、熱可塑性樹脂(ａ)に遮光性顔料(ｃ)を配合することである。これにより、多孔質熱可塑性樹脂フィルムの表面を、色差Ｌ*値が７０以下、好ましくは５０以下に調整することができる。かかる遮光性顔料としてはカーボンブラックや群青などがあげられる。例えば、黒色顔料としてはカーボンブラックや炭素粉末や黒鉛粉末などがあげられる。中でもカーボンブラックが最も好ましい。カーボンブラックは、その製法によって特に限定されるものではなく、天然ガス、アセチレン、アントラセン、ナフタリン、コールタール、芳香族系石油留分などを不完全燃焼させて得られた、黒色炭素粉末を指し、一般にチャンネルブラック、ファーネスブラック、アセチレンブラック、サーマルブラック、ランプブラックなどと言われているものが使用できる。粒子径も特に限定するものではない。
熱可塑性樹脂(ａ)に遮光性顔料を添加する際、それ自体を直接に配合することもできるが、分散性を良くする観点から流動性の良い熱可塑性樹脂とあらかじめ混練した遮光性顔料のマスターバッチを使うことが好ましい。マスターバッチ中の遮光性顔料の含有量は、通常１０〜６０重量％、好ましくは２０〜５０重量％程度で使用される。
【手続補正３】
【補正対象書類名】明細書
【補正対象項目名】００１８
【補正方法】変更
【補正の内容】
【００１８】
ヒンダードアミン系光安定剤(ｅ)
熱可塑性樹脂（ａ）には、上記成分の他にさらに必要に応じ、ヒンダードアミン系光安定剤(ｅ)を添加することができる。ヒンダードアミン系光安定剤(ｅ)としては、SanoI LS-770、同LS-2626、同LS-765(商品名、いずれも三共社製)、Tinuvin144、同622、同622LD、同770、同120(商品名、いずれもチバカイギ-社製)、Chimasorb 944FL、同944LD、同119FL(商品名、いずれもチバガイギー社製)、アデカスタブ LA-57、同LA-77、同LA-62、同LA-67、同LA-63、同LA-68、同LA-82、同LA-87(商品名、いずれも旭電化社製)、SumisorbTM-061(商品名、住友化学工業社製)、Cyasorb UV-3346(商品名、ACC社製),、 Goodlite UV-3034(商品名、グッドリッチ社製)などが挙げられる。中でも、Tinuvin 622,同622LD(コハク酸ジメチル−1-(2−ヒドロキシエチル)一4−ヒドロキシ−2,2,6,6-テトラメチルピペリジン縮重合物)、Chimasorb 944FL、同944LD(ポリ[ [6-(1,1,3,3−テトラメチルブチル)アミノ−1,3,5−トリアジン−2,4−ジイル],[(2,2,6,6−テトラメチル−4-ピペリジル)イミノ] ヘキサメチレン [(2,2,6,6−テトラメチルー4ーピペリジル)イミノ] ])が好適である。
【手続補正４】
【補正対象書類名】明細書
【補正対象項目名】００１９
【補正方法】変更
【補正の内容】
【００１９】
紫外線吸収剤（ｆ）
熱可塑性樹脂（ａ）には、上記成分の他に、さらに必要に応じ、紫外線吸収剤（ｆ）を添加することができる。紫外線吸収剤（ｆ）としては、通常、ベンゾトリアゾール系、ベンゾフェノン系またはベンゾエート系紫外線吸収剤が使用される。ベンゾトリアゾール系紫外線吸収剤としては、2-(5−メチル−2−ヒドロキシフェニル)ベンゾトリアソール、2-[2−ヒドロキシ−3,5−ビス(α,α-ジメチルベンジル)フェニル]−2H−ベンゾトリアゾール、2−(3,5−ジ−t−ブチル−2−ヒドロキシフェニル)ベンゾトリアゾール、2-(3-t−ブチル-5−メチル−2−ヒドロキシフェニル)−5−クロロベンゾトリアゾール、2-(3,5−ジ−t−ブチル−2−ヒドロキシフェニル)−5−クロロベンゾトリアゾール、 2-(3,5−ジ−t−アミル−2−ヒドロキシフェニル)ベンゾトリアゾール、2-(2'−ヒドロキン−5-t−オクチルフェニル)ベンゾトリアゾールなどが挙げられる。
【手続補正５】
【補正対象書類名】明細書
【補正対象項目名】００２０
【補正方法】変更
【補正の内容】
【００２０】
ベンゾフェノン系紫外線吸収剤としては、2−ヒドロキシ−4-n−オクトキシベンゾフェノン、2,2'−ジヒドロキシ−4−メトキシベンゾフェノン、2−ヒドロキシ−4−メトキシベンゾフェノン、p-t−ブチルフェニルサリシレート−2−ヒドロキシ−4−メトキシベンゾフェノン、2-(2−ヒドロキシ−3,5−ジ-t−ブチルフェニル)ベンゾトリアゾール などが挙げられる。ベンゾフェノン系紫外線吸収剤としては、2,4−ジ−t−ブチルフェニル−3,5−ジ−t-ブチル−4−ヒドロキシベンゾエートなどが遂げられる。中でも、2-ヒドロキシ−4-n−オクトキシベンゾフェノンが好適である。
【手続補正６】
【補正対象書類名】明細書
【補正対象項目名】００２２
【補正方法】変更
【補正の内容】
【００２２】
原料樹脂組成物の製造
原料樹脂組成物を製造するには、熱可塑性樹脂(ａ)１００重量部に対して、充填剤(ｂ)は２５〜４００重量部、好ましくは４０〜３００重量部、遮光性顔料(ｃ)は０．１〜２０重量部、好ましくは１〜１０重量部配合する。延伸助剤(ｄ)は任意成分であるが、使用する場合は、前記したように、熱可塑性樹脂(ａ)と充填剤(ｂ)の合計量１００重量部に対して、通常０．１〜１０重量部である。
充填剤(ｂ)の割合が２５重量部未満であると、延伸したフィルムに気孔が充分形成されず、多孔化度合いが低くなり、また充填剤(ｂ)の割合が４００重量部を超えると混練性、分散性、フィルムの成形性が劣り、更に延伸物の表面強度が低下するので好ましくない。尚、フィルムを延伸して気孔を形成させる場合は、上記したように充填剤(ｂ)を配合することが不可欠であるが、後記するように、フィルムに機械的手法で微細孔を形成させる場合は、充填剤(ｂ)は使用しなくてもよい。
遮光性顔料(ｃ)の使用量が０．１重量部未満では着色が充分ではなく、所定の色差Ｌ*値を得ることができない。一方２０重量部を超えると経済的に不利である上にフィルム強度も低下するので好ましくない。
【手続補正７】
【補正対象書類名】明細書
【補正対象項目名】００２３
【補正方法】変更
【補正の内容】
【００２３】
ヒンダードアミン系光安定剤（ｅ）と紫外線吸収剤（ｆ）は、添加する場合は、通常それぞれ０．１〜１０重量部使用される。ヒンダードアミン系光安定剤(ｅ)と紫外線吸収剤(ｆ)の添加量が０．１重量部末満であると、製品の被覆材を長期使用する際に耐候性が不十分となり、また、１０重量部を超えると、フィルム成形後のブリーディングが過多となり好ましくなく、併せて耐久性の向上効果も少ない。なお、ヒンダードアミン系光安定剤(ｅ)と紫外線吸収剤(ｆ)の使用割合は、用途においては単独でも良いが、通常１〜５０:５０〜１、好ましくは１〜１０：１０〜１である。
【手続補正８】
【補正対象書類名】明細書
【補正対象項目名】００２６
【補正方法】変更
【補正の内容】
【００２６】
例えば、各原料を含む組成物を溶融・混練してべレット化した後、Ｔダイ法あるいはインフレーション法により成形して未延伸フィルムとする。このとき、可能であればペレット化せず直接製膜する方が好ましい。前記方法で調整した樹脂組成物からインフレーション成形法やＴダイ成形法により、通常は厚さ２０〜４００μｍの未延伸フィルムを製造し、次いで、これらの未延伸フィルムを延伸処理する方法により製造することができる。インフレーション成形法においては、通常、ブローアップ比(BUR)を１．２〜８の範囲とすることが好ましい。
【手続補正９】
【補正対象書類名】明細書
【補正対象項目名】００２７
【補正方法】変更
【補正の内容】
【００２７】
インフレーション成形法により製造した未延伸フィルムは、次いで、少なくとも縦方向(フィルムの引き取り方向)に一軸延伸される。未延伸フィルムを延伸する際には、公知方法である、ロール延伸法、チューブラ-延伸法などが用いられる。また、延伸するには１段延伸方式でも２段以上の多段延伸方式であってもよい。また、Ｔダイ成形法により製造された未延伸フィルムにおいても、少なくとも縦一軸延伸を行い、要すれば、横方向(シートの引き取り方向と直角の方向)に延伸する。
【手続補正１０】
【補正対象書類名】明細書
【補正対象項目名】００２９
【補正方法】変更
【補正の内容】
【００２９】
次に、多孔質布について説明する。多孔質布は、透湿度が３００ｇ／ｍ2・２４ｈｒ以上であれば良く、例えばスプリットヤーンから作製された割布、不織布、織布または網状物などであって、目付が１０〜５００ｇ／ｍ2程度のものが好適である。中でも、不織布が特に好ましい。これらの原料としては、ポリオレフイン樹脂、ポリアミド樹脂、ポリエステル樹脂、レーヨンなどが用いられ、通常これら樹脂成分には、その耐候性、耐光性、耐久性などを向上させるために、紫外線吸収剤、ヒンダードアミン系光安定剤、着色剤などの各種の樹脂添加剤を配合するのが好ましい。また、強度をあげるために、上記の多孔質布を２種以上組み合わせても良いし、フラットヤーンと組み合わせても良い。上記の各種の樹脂添加剤としては、多孔質熱可塑性樹脂フィルムの製造に用いられた物と同様の物が使用できる。
【手続補正１１】
【補正対象書類名】明細書
【補正対象項目名】００３０
【補正方法】変更
【補正の内容】
【００３０】
不織布は、製織、編組によらず繊維を布状(シート状)にしたものをいい、繊維シートの製法別に、乾式法、湿式法、スパンボンド法などに分けられる。乾式法は、長さが１〜１０ｃｍの繊維を用い、紡績用カードなどで繊維を薄いシート状にし、ニードルパンチ(針をさして繊維をからめる)、ステッチボンド(糸で縫いつける)、接着(接着剤、熱溶着繊維混用など)などで接合するもので、かさ高性、弾力性に富むものが得られる。
【手続補正１２】
【補正対象書類名】明細書
【補正対象項目名】００３７
【補正方法】変更
【補正の内容】
【００３７】
本発明の透湿性シートを用いた糞尿堆積物被覆材は、防水性があり、透湿性が良好なので、被覆材を糞尿堆積物の被覆用に使用した際に、糞尿堆積物から蒸発した水蒸気を十分に通すが、雨水や水滴を透過しないので、糞尿堆積物から液汁が流出することがなく、地下に浸透して地下水を汚染したり、河川に流入して河川水を汚染、富栄養化するという問題も少なくすることができる。また、糞尿堆積物の発酵臭が飛散するのを防ぐことができるので、臭気公害の問題も解決することができる。被覆材で被覆された糞尿堆積物は、水蒸気や発酵によって生じたガスを被覆材の微孔から飛散させ、発酵に必要な空気などを被覆材の微孔から取入れることができ、時々の糞尿堆積物の切り返しを行うと、発酵・熟成を促進させることができる。本発明に係る糞尿堆積物被覆材によって被覆され、発酵・熟成、乾燥された糞尿堆積物は、各種野菜、果菜、根菜、果樹、花などの堆肥として施肥することができる。
【手続補正１３】
【補正対象書類名】明細書
【補正対象項目名】００３９
【補正方法】変更
【補正の内容】
【００３９】
実施例１
炭酸カルシウム（日東粉化社製、商品名：ＮＳ＃１０００、平均粒径１．２μｍ）１００重量部に対し１２−ヒドロキシステアリン酸（和光純薬工業社製）２重量部を、ヘンシェルミキサーで１００℃で１０分処理をした。
ポリエチレン系樹脂１００重量部中、線状低密度ポリエチレン〔日本ポリケム社製、商品名：ＦＷ２０Ｇ、密度：０．９２１ｇ／ｃｍ3、ＭＩ：１ｇ／１０分〕８４重量部（ポリエチレン系樹脂中８６重量％）に対し、カーボンブラックマスターバッチ〔低密度ポリエチレン／カーボンブラック＝６０／４０）、ＭＩ：２ｇ／１０分〕１６重量部と、ジペンタエリスリトールヘキサオクタノエート［三菱化学社製、商品名Ｄ−６００]２重量部，Ｔｉｎｕｖｉｎ  ６２２ＬＤ（ヒンダードアミン系光安定剤）２重量部、Ｃｙａｓｏｒｂ  ＵＶ−５３１（紫外線吸収剤）１重量部、上記表面処理した炭酸カルシウム１６５重量部をタンブラーミキサーにて混合した後、タンデム型混練押出機を用いて２２０℃で均一に混練し、ペレット状に加工した。
【手続補正１４】
【補正対象書類名】明細書
【補正対象項目名】００４０
【補正方法】変更
【補正の内容】
【００４０】
このペレットを円形ダイが装着された押出成形機を用いて、２００℃において溶融製膜したあと、６０℃に加熱した予熱ロールと延伸ロールとの間で３．０倍の延伸倍率で機械方向に一軸延伸し、厚さ５０μｍの多孔質ポリオレフイン樹脂フィルムを得た。
次に、得られた多孔質ポリオレフイン樹脂フィルムを、多孔質布としてナイロン系スパンボンド不燃布(目付け８０ｇ／ｍ2 )を選び、この不織布上にホットメルト樹脂を千鳥状に塗布し、貼り合わせた。このようにして得られた透湿性シートについて、測定した物性を表−１に示す。